FR 2844606 A1 20040319 FR 0304878 A 20030418 La présente invention concerne un miroir électrochrome, et plus particulièrement un miroir électrochrome ayant une couleur changeante et des propriétés électrochromes souhaitées par incorporation dans ledit miroir d'une couche réflé5 chissante spécifique. La présente invention concerne en outre une couche réfléchissante conférant à un miroir électrochrome une couleur changeante et des propriétés électrochromes souhaitées. L'éblouissement est l'un des facteurs gênants lors de la 10 conduite d'un véhicule. De nombreux efforts ont été faits pour remédier au problème de l'éblouissement. L'un des moyens les plus efficaces est de munir le rétroviseur du véhicule d'une unité électrochrome. L'unité électrochrome rend la couleur plus sombre et réduit ainsi la réflectance du miroir 15 en fonction du degré d'éblouissement, minimisant ainsi l'effet d'éblouissement. La figure 1 est un diagramme schématique montrant une unité électrochrome conventionnelle destinée à être utilisée dans un miroir rétroviseur pour un véhicule, pour obtenir l'ajustement de la réflectance par un 20 changement de la couleur du rétroviseur. L'unité électrochrome comprend deux substrats de verre 11 et 12 placés parallèlement l'un par rapport à l'autre, et espacés d'une distance de l'ordre du micromètre au millimètre. Sur chacune des faces internes des substrats de verre 25 se trouve une couche transparente d'oxyde d'indium et d'étain (ITO) 13, 14 faisant fonction d'électrode pour la conduction électrique. L'espace 15 entre les deux substrats de verre 11 et 12 est rempli par une solution électrochrome et scellé par un matériau 16 inerte vis à vis de la solution électrochrome, 30 par exemple un époxy. En outre, une couche réfléchissante 17 est déposée sur la face du substrat de verre 12 qui est à l'opposé de la face du substrat de verre 12 portant la couche 14 pour donner une réflectance de miroir appropriée. L'application d'un tension à travers la cathode et l'anode ITO 13 et 35 14 provoque un changement de couleur de la solution électrochrome. L'augmentation de l'intensité de la lumière éblouissante provoque une augmentation de la tension appliquée à l'unité électrochrome, et la couleur du miroir devient plus foncée. En général, la solution électrochrome comprend un composé anodique qui subit un changement de couleur réversible 5 lorsque son état de valence est modifié par une oxydation, un composé cathodique qui subit un changement de couleur réversible lorsque son état de valence est modifié par une réduction, et un solvant qui dissout les composés anodique et cathodique, mais qui reste chimiquement inerte par rapport 10 aux autres constituants de la solution électrochrome. La solution électrochrome peut éventuellement contenir en outre un matériau d'électrolyte pour améliorer la conductivité de la solution électrochrome. (Cf US-4,902,108, 5,679,283, 5,611,966, 5,239,405, 5,500,760 et 6,211, 994B1 qui sont 15 incorporés ici par leur référence, pour des exemples de composé anodique, de composé cathodique, de solvant et de matériau d'électrolyte contenus dans les solutions électrochromes conventionnelles. Dans l'art antérieur, la couche réfléchissante 17 est 20 généralement constituée par de l'aluminium. A cause de la faible adhérence entre le verre et l'aluminium, la couche réfléchissante peut facilement être décollée du substrat de verre, ce qui diminue la durée de vie du miroir rétroviseur. La figure 2 est un diagramme schématique d'une autre 25 unité électrochrome conventionnelle utilisable dans le miroir rétroviseur d'un véhicule pour obtenir le changement de couleur. L'unité électrochrome de la fig. 2 comprend deux substrats de verre 21 et 22 placés parallèlement l'un par rapport à l'autre, et espacés d'une distance de l'ordre du 30 micromètre au millimètre. Sur chacune des faces internes des substrats de verre, se trouve une électrode conductrice électrique 23, 24. L'espace 25 entre les deux substrats de verre 21 et 22 est rempli d'une solution électrochrome et scellé par un matériau 26 inerte par rapport à la solution 35 électrochrome, par exemple un époxy. Suivant le niveau de conduction électrique requis, l'électrode 23 est constituée par un matériau transparent tel qu'un oxyde d'indium et d'étain ou un matériau composite transparent ITO/métal/ITO. L'électrode 24 pourrait également servir de couche réfléchissante en utilisant un matériau métallique ayant à la fois une réflectivité élevée et une conductivité électrique élevée. Ainsi, le procédé de fabrication de l'unité électrochrome 5 peut être exempté de la préparation de la couche réfléchissante 17 dans la fig. 1. Le matériau métallique utilisé pour l'électrode 24 est généralement l'argent (Ag) ou un alliage d'argent tel qu'un alliage argent-or (Ag/Au), un alliage argent-platine (Ag/Pt), un alliage argent-palladium (Ag/Pd), 10 ou autres. Cependant, du fait que l'électrode 24 est placée entre le substrat de verre 22 et la solution électrochrome 25, et en contact avec le joint 26, la fabrication de l'électrode 24 en vue de la corrosion et les problèmes de changement de propriétés électriques sont critiques. Par exemple, 15 une couche de base 27 entre l'électrode 24 et le substrat de verre 22 est nécessaire dans le but de fixer l'électrode 24 sur le substrat de verre 22. En outre, dans le but d'éviter la corrosion de l'électrode 24 par la solution électrochrome 25, une couche protectrice 28 est placée entre l'électrode 24 20 et la solution électrochrome 25, étant entendu que la propriété électrique de l'électrode n'est pas dégradée. Bien que l'électrode 24 procure à la fois une réflectivité élevée et une conductivité électrique élevée, le procédé de fabrication d'une telle unité électrochrome selon la fig. 2 implique des 25 étapes compliquées et un cot de production élevé. La présente invention a pour objet de fournir un couche réfléchissante qui procure une réflectance convenable au miroir et une excellente adhésion au substrat de verre d'un miroir rétroviseur électrochrome. Un autre objet de la présente invention est de fournir un rétroviseur qui est fabriqué aisément et qui change de couleur en réponse à un éblouissement, par comparaison avec les miroirs conventionnels. Conformément à un aspect de la présente invention, il 35 est fourni un miroir électrochrome qui effectue un changement de couleur en réponse à une tension qui lui est appliquée. Le miroir électrochrome comprend un premier substrat, un second substrat, une première et une seconde électrode, une compo- sition électrochrome et une couche réfléchissante. Le premier substrat est capable de transmettre la lumière. Le second substrat est placé de manière qu'il soit substantiellement parallèle au premier substrat, et séparé du premier substrat 5 par un vide prédéterminé pour former un espace entre eux. La première et la seconde électrodes sont placées respectivement sur les faces opposées des premier et second substrats en regard de l'espace, pour produire une tension, la première électrode étant capable de transmettre la lumière. La compo10 sition électrochrome est placée dans l'espace entre le premier et le second substrat pour effectuer un changement de couleur en réponse à la tension. La couche réfléchissante est constituée par un alliage aluminium-titane (Al/Ti) et placée sur le second substrat pour réfléchir partiellement la lumiè15 re entrant par l'arrière du premier substrat dans le premier substrat. Dans un mode de réalisation, les premier et second substrats sont en verre. Dans un mode de réalisation, les première et seconde 20 électrodes sont en oxyde d'indium et d'étain (ITO). Dans un mode de réalisation, la couche réfléchissante est placée sur le second substrat à l'opposé de la seconde électrode. En outre, le miroir électrochrome comprend une couche intermédiaire entre le second substrat et la couche 25 réfléchissante, pour coopérer avec la couche réfléchissante pour produire une couleur différente de celle qui résulte uniquement de la couche réfléchissante. Dans un mode de réalisation, la couche intermédiaire est en oxyde d'indium et d'étain (ITO). Dans un mode de réalisation, la couche réfléchissante est placée entre le second substrat et la seconde électrode. Conformément à un autre aspect de la présente invention, il est proposé un miroir électrochrome qui effectue un changement de couleur en réponse à une tension qui lui est 35 appliquée. Le miroir électrochrome comprend un premier substrat, un second substrat, une première et une seconde électrodes, une composition électrochrome et une couche composite réfléchissante. Le premier substrat est capable de trans- mettre la lumière. Le second substrat est placé de manière qu'il soit substantiellement parallèle au premier substrat, et séparé du premier substrat par un vide prédéterminé pour former un espace entre eux. La première et la seconde élec5 trode sont placées respectivement sur les faces opposées des premier et second substrats en regard de l'espace, pour produire une tension, la première électrode étant capable de transmettre la lumière. La composition électrochrome est placée dans l'espace entre le premier et le second substrat pour 10 effectuer un changement de couleur en réponse à la tension. La couche réfléchissante composite est placée sur le second substrat pour réfléchir partiellement la lumière entrant par l'arrière du premier substrat dans le premier substrat. De préférence, la couche réfléchissante composite est constituée 15 par une couche d'oxyde d'indium et d'étain et une couche à haute réflectivité. Dans un mode de réalisation, les premier et second substrats sont en verre. Dans un mode de réalisation, les première et seconde 20 électrodes sont en oxyde d'indium et d'étain (ITO). Dans un mode de réalisation, la couche à haute réflectivité est constituée par un matériau choisi dans le groupe constitué par le chrome (Cr), un alliage aluminiumtitane (Al/Ti) et l'argent (Ag). Dans un mode de réalisation, la couche réfléchissante composite est placée sur le second substrat, à l'opposé de la seconde électrode. Dans un mode de réalisation, la couche d'oxyde d'indium et d'étain (ITO) de la couche réfléchissante composite est 30 placée entre le second substrat et la couche à haute réflectivité. Conformément à un autre aspect de la présente invention, il est proposé un miroir électrochrome qui effectue un changement de couleur en réponse à une tension qui lui est appli35 quée. Le miroir électrochrome comprend un premier substrat, un second substrat, une électrode capable de transmettre la lumière, une électrode composite et une composition électrochrome. Le premier substrat est capable de transmettre la lumière. Le second substrat est placé de manière qu'il soit substantiellement parallèle au premier substrat, et séparé du premier substrat par un vide prédéterminé pour former un espace entre eux. L'électrode capable de transmettre la 5 lumière est placée sur le premier substrat, face à l'espace. L'électrode composite est constituée par une couche d'oxyde d'indium et d'étain (ITO) et une couche à haute réflectivité, et elle est placée sur le second substrat, face à l'espace pour coopérer avec l'électrode capable de transmettre la 10 lumière pour produire une tension. La composition électrochrome est placée dans l'espace entre l'électrode capable de transmettre la lumière et l'électrode composite pour effectuer un changement de couleur en réponse à la tension. Dans un mode de réalisation, la couche à haute 15 réflectivité est constituée par un matériau choisi dans le groupe constitué par le chrome (Cr), un alliage aluminiumtitane (Al/Ti) et l'argent (Ag). Dans un mode de réalisation, la couche à haute réflectivité est placée entre le second substrat et la couche 20 d'oxyde d'indium et d'étain (ITO) de la couche réfléchissante composite. Conformément à un autre aspect de l'invention, il est proposé une couche réfléchissante d'un miroir électrochrome pour réfléchir partiellement la lumière incidente d'une 25 image. La couche réfléchissante comprend une couche d'alliage aluminiumtitane (Al/Ti). Dans un mode de réalisation, la couche réfléchissante comprend en outre un oxyde d'indium et d'étain (ITO) lié à la couche d'alliage aluminium-titane (Al/Ti). Conformément à un autre aspect de l'invention, il est proposé une couche réfléchissante d'un rétroviseur électrochrome pour réfléchir partiellement la lumière incidente d'une image. La couche réfléchissante est directement adjacente à la couche d'oxyde d'indium et d'étain (ITO) et à la 35 couche à haute réflectivité. Dans un mode de réalisation, la couche à haute réflectivité est constituée par un matériau choisi dans le groupe constitué par le chrome (Cr), un alliage aluminium-titane (Al/Ti) et l'argent (Ag). Les objets ci-dessus et les avantages de la présente invention apparaîtront davantage à l'homme de métier après lecture de la description détaillée ci-dessous et des dessins joints, dans lesquels: La fig. 1 est un diagramme schématique représentant une unité électrochrome conventionnelle utilisable dans un ensemble miroir rétroviseur; La fig. 2 est un diagramme schématique représentant une autre unité électrochrome conventionnelle utilisable dans un 10 ensemble miroir rétroviseur; La fig. 3 est un diagramme schématique représentant une unité électrochrome conventionnelle utilisable dans un ensemble miroir rétroviseur selon un mode de réalisation préféré de la présente invention; et La fig. 4 est un diagramme schématique représentant une unité électrochrome conventionnelle utilisable dans un ensemble miroir rétroviseur selon un autre mode de réalisation préféré de la présente invention. Conformément à un premier mode de réalisation préféré de 20 la présente invention, un miroir électrochrome comprend deux substrats supports placés parallèlement l'un par rapport à l'autre, et séparés par une distance de l'ordre du micromètre au millimètre. Chacune des faces internes des substrats est munie d'une électrode pour la conduction électrique. L'espace 25 entre les deux substrats de verre est rempli par une solution électrochrome et scellé par un matériau inerte vis à vis de la solution électrochrome. En outre, une couche réfléchissante est prévue sur la face arrière du substrat pour une réflectance convenable du miroir. L'application 30 d'une tension entre les électrodes provoque un changement de la couleur de le solution électrochrome. Sous l'effet d'une augmentation de l'intensité de la lumière éblouissante, la tension appliquée à l'unité électrochrome augmente, et le couleur du miroir devient plus foncée. Chacun des substrats 35 supports est un verre calcaire natron avec une couche de revêtement de contact de SiO2 ou une couche de revêtement de SiO2-H, et a une épaisseur d'environ 0,9-2,3 mm. Chacune des électrodes est une électrode d'oxyde d'indium et d'étain (ITO) ayant une épaisseur d'environ 1000-3000 et une résistance électrique de 3-35 ohms. Le joint est constitué par un époxy et a une épaisseur d'environ 80-150 mm. La 5 couche réfléchissante est constituée par un alliage aluminium-titane (Al/Ti) et a une épaisseur d'environ 100-250 nm. La solution électrochrome qui remplit l'espace est constitué par du carbonate de propylène (70% en vol.), du carbonate de méthyle et d'éthyle (30% en vol.), 0,02 M de 10 bis(tétrafluoroborate de 1,1'-bis(2nitrophényl)-4,4'dipyridinium, 0,02 M de ferrocène méthylcétone-N, Ndiphénylhydrazone et 2% (poids/vol) de polyméthacrylate de méthyle (PMMA). Un exemple est donné ci-après. Exemple 1 Une structure d'un exemple de miroir électrochrome selon la présente invention est décrite par référence à la figure 1. Chaque substrat de verre 11, 12 a une épaisseur de 2,0 mm, chaque électrode ITO 13, 14 a une épaisseur de 1 500 et une résistance électrique de 6 ohms, et le joint époxy 16 a une 20 épaisseur de 100 mm. La couche réfléchissante 17 consiste en % en poids d'aluminium et 30% en poids de titane, et a une épaisseur d'environ 150 nm. De manière facultative, une couche protectrice (non représentée) constituée par du silicium, du titane ou de l'oxyde d'indium et ayant une épaisseur 25 de 200 est prévue sur l'arrière de la couche réfléchissante 17. Lorsqu'aucune tension n'est appliquée, la réflectance du miroir électrochrome est approximativement de 70%, alors que l'application d'une tension de 1,5 volts provoque le passage de la couleur de la surface du miroir vers le bleu foncé en 1 30 seconde et la diminution de la réflectance du miroir électrochrome à environ 9%, minimisant ainsi l'effet d'éblouissement. Ce miroir électrochrome peut être cyclé plus de 000 fois. Conformément à un deuxième mode de réalisation préféré 35 de la présente invention, un miroir électrochrome comprend deux substrats supports placés parallèlement l'un par rapport à l'autre, et séparés par une distance de l'ordre du micromètre au millimètre. Chacune des faces internes des substrats est munie d'une électrode pour la conduction électrique. L'espace entre les deux substrats de verre est rempli par une solution électrochrome et scellé par un 5 matériau inerte vis à vis de la solution électrochrome. En outre une couche réfléchissante est prévue entre l'électrode arrière et le substrat arrière pour une réflectance appropriée du miroir. L'application d'une tension entre les électrodes provoque un changement de la couleur de le 10 solution électrochrome. Sous l'effet d'une augmentation de l'intensité de la lumière éblouissante, la tension appliquée à l'unité électrochrome augmente, et le couleur du miroir devient plus foncée. Chacun des substrats supports est un verre calcaire natron avec une couche de revêtement de 15 contact de SiO2 ou une couche de revêtement de SiO2-H, et a une épaisseur d'environ 0,9-2,3 mm. La première électrode est constituée par de l'oxyde d'indium et d'étain (ITO) et a une épaisseur d'environ 10003000 et une résistance électrique de 3-35 ohms. La seconde électrode est une électrode 20 composite comprend une couche d'oxyde d'indium et d'étain (ITO) et une couche à réflectivité élevée, et est placé sur le substrat de verre faisant face à l'espace pour coopérer avec l'électrode capable de transmettre la lumière pour produire une tension. La couche d'oxyde d'indium et d'étain 25 (ITO) a une épaisseur d'environ 1000-3000 A et une résistance électrique de 3-35 ohms. La couche à réflectivité élevée est constituée par un matériau métallique tel que le chrome (Cr), un alliage aluminium-titane (Al/Ti), de l'argent ou une de leurs combinaisons, et au une épaisseur d'environ 100-250 nm. 30 Le joint est constitué par un époxy et a une épaisseur d'environ 80150 mm. La solution électrochrome qui remplit l'espace est constitué par du carbonate de propylène (70% en vol.), du carbonate de méthyle et d'éthyle (30% en vol.), 0,02 M de bis(tétrafluoroborate de 1,1'-bis(2-nitrophényl)35 4,4'-dipyridinium, 0, 02 M de ferrocène méthylcétone-N,Ndiphénylhydrazone et 2% (poids/vol) de polyméthacrylate de méthyle (PMMA). Des exemples sont donnés ci-après. Exemple 2 Une structure d'un miroir électrochrome selon la présente invention est décrite par référence à la figure 3. Chaque substrat de verre 31, 32 a une épaisseur de 1,3 mm, l'élec5 trode ITO 33 a une épaisseur de 1 500 et une résistance électrique de 6 ohms. La couche d'oxyde d'indium et d'étain (ITO) 34 de l'électrode composite a une épaisseur de 1 500 et une résistance électrique de 6 ohms, et la couche à haute réflectivité 37 est constituée par 70% en poids d'aluminium 10 et 30% de titane et a une épaisseur d'environ 150 nm. Le joint époxy 36 a une épaisseur d'environ 150 mm. Lorsqu'aucune tension n'est appliquée, le miroir électrochrome a une réflectance approximativement de 79% et il présente une couleur doré clair, alors que l'application d'une tension 15 de 1,5 volts entre les électrodes 33 et 34 provoque le passage de la couleur de la surface du miroir vers le bleu foncé en 1 seconde et la diminution de la réflectance du miroir électrochrome à environ 12%, minimisant ainsi l'effet d'éblouissement. Ce miroir électrochrome peut être cyclé plus 20 de 2 000 fois. Exemple 3 Une structure d'un miroir électrochrome selon la présente invention est décrite par référence à la figure 3. Chaque substrat de verre 31, 32 a une épaisseur de 1,3 mm, l'élec25 trode ITO 33 a une épaisseur de 1 500 et une résistance électrique de 6 ohms. La couche d'oxyde d'indium et d'étain (ITO) 34 de l'électrode composite a une épaisseur de 1 500 et une résistance électrique de 6 ohms, et la couche à haute réflectivité 37 est constituée par de l'argent et a une 30 épaisseur d'environ 150 nm. Le joint époxy 36 a une épaisseur d'environ 150 mm. Lorsqu'aucune tension n'est appliquée, le miroir électrochrome a une réflectance approximativement de 82% et il présente une couleur argent vif, alors que l'application d'une tension de 1,5 volts entre les électrodes 33 et 35 34 provoque le passage de la couleur de la surface du miroir vers le bleu foncé en 1 seconde et la diminution de la réflectance du miroir électrochrome à environ 12%, minimisant ainsi l'effet d'éblouissement. Ce miroir électrochrome peut être cyclé plus de 2 000 fois. Exemple 4 Une structure d'un miroir électrochrome selon la pré5 sente invention est décrite par référence à la figure 3. Chaque substrat de verre 31, 32 a une épaisseur de 1,3 mm, l'électrode ITO 33 a une épaisseur de 1 500 et une résistance électrique de 6 ohms. La couche d'oxyde d'indium et d'étain (ITO) 34 de l'électrode composite a une épaisseur 10 de 1 500 A et une résistance électrique de 6 ohms, et la couche à haute réflectivité 37 est constituée par du chrome et a une épaisseur d'environ 150 nm. Le joint époxy 36 a une épaisseur d'environ 150 mm. Lorsqu'aucune, tension n'est appliquée, le miroir électrochrome a une réflectance approxi15 mativement de 45% et il présente une couleur argent bleuté pâle, alors que l'application d'une tension de 1,5 volts entre les électrodes 33 et 34 provoque le passage de la couleur de la surface du miroir vers le bleu foncé en 1 seconde et la diminution de la réflectance du miroir électro20 chrome à approximativement 9%, minimisant ainsi l'effet d'éblouissement. Ce miroir électrochrome peut être cyclé plus de 100 000 fois. Exemple 5 Une structure d'un miroir électrochrome selon la 25 présente invention est décrite par référence à la figure 3. Chaque substrat de verre 31, 32 a une épaisseur de 1,3 mm, l'électrode ITO 33 a une épaisseur de 1 500 et une résistance électrique de 6 ohms. La couche d'oxyde d'indium et d'étain (ITO) 34 de l'électrode composite a une épaisseur de 30 1 500 et une résistance électrique de 15 ohms, et la couche à haute réflectivité 37 est constituée par du chrome et a une épaisseur d'environ 150 nm. Le joint époxy 36 a une épaisseur d'environ 150 mm. Lorsqu'aucune tension n'est appliquée, le miroir électrochrome a une réflectance approximativement de 35 41% et il présente une couleur bleu pâle, alors que l'application d'une tension de 1,5 volts entre les électrodes 33 et 34 provoque le passage de la couleur de la surface du miroir vers le bleu foncé en 2 secondes et la diminution de la réflectance du miroir électrochrome à approximativement 6%, minimisant ainsi l'effet d'éblouissement. Ce miroir électrochrome peut être cyclé plus de 20 000 fois. Conformément à un troisième mode de réalisation préféré de la présente invention, un miroir électrochrome comprend deux substrats supports placés parallèlement l'un par rapport à l'autre, et séparés par une distance de l'ordre du micro10 mètre au millimètre. Chacune des faces internes des substrats est munie d'une électrode pour la conduction électrique. L'espace entre les deux substrats de verre est rempli par une solution électrochrome et scellé par un matériau inerte vis à vis de la solution électrochrome. En outre, une couche réflé15 chissante est prévue derrière le substrat arrière pour une réflectance appropriée du miroir. L'application d'une tension entre les électrodes provoquera un changement de la couleur de le solution électrochrome. Sous l'effet d'une augmentation de l'intensité de la lumière éblouissante, la tension 20 appliquée à l'unité électrochrome augmente, et le couleur du miroir devient plus foncée. Chacun des substrats supports est un verre calcaire natron avec une couche de revêtement de contact de SiO2 ou une couche de revêtement de SiO2-H, et a une épaisseur d'environ 0,9-2,3 mm. Chacune des électrodes 25 oxyde d'indium et d'étain (ITO) a une épaisseur d'environ 1000-3000 et une résistance électrique de 3-35 ohms. La couche réfléchissante est une couche composite réfléchissante placée sur le substrat en verre arrière pour une réflexion partielle de la lumière entrant par l'arrière du substrat 30 avant dans le substrat avant, et comprend une couche à réflectivité élevée et une couche intermédiaire. La couche à réflectivité élevée est constituée par un matériau métallique tel que le chrome (Cr), un alliage aluminium-titane (Al/Ti), de l'argent ou une de leurs combinaisons, et au une épaisseur 35 d'environ 100-250 nm et une résistance électrique de 1-8 ohms. La couche intermédiaire est une couche d'oxyde d'indium et d'étain (ITO) ayant une épaisseur d'environ 1000-3000 et une résistance électrique de 3-35 ohms. La présence de la couche intermédiaire ITO produit une couleur différente de celle produite uniquement par la couche à réflectivité élevée. Le joint est constitué par un époxy et a une 5 épaisseur d'environ 80'150 mm. La solution électrochrome qui remplit l'espace est constitué par du carbonate de propylène (70% en vol.) , du carbonate de méthyle et d'éthyle (30% en vol.), 0,02 M de bis(tétrafluoroborate de 1,1'-bis(2nitrophényl)-4,4'-dipyridinium, 0,02 M de ferrocène méthyl10 cétone-N,N-diphénylhydrazone et 2% (poids/vol) de polyméthacrylate de méthyle (PMMA). Un exemple est donné ci-après. Exemple 6 Une structure d'un exemple de miroir électrochrome selon la présente invention est décrite par référence à la figure 15 4. Chaque substrat de verre 41, 42 a une épaisseur de 2,0 mm. Chaque électrode ITO 43, 44 a une épaisseur de 1 300 et une résistance électrique de 6 ohms. La couche d'oxyde d'indium et d'étain (ITO) 48 de la couche composite réfléchissante à une épaisseur de 1300 et une résistance électrique de 6 20 ohms, et la couche à réflectivité élevée 47 est constituée par un alliage aluminium-titane (Al/Ti) consistant en 70% en poids d'aluminium et 30% en poids de titane et a une épaisseur d'environ 150 nm. En outre, une couche protectrice (non représentée) constituée par du silicium, du titane ou de 25 l'oxyde d'indium et ayant une épaisseur de 200 est prévue sur l'arrière de la couche à réflectivité élevée 47. Le joint époxy 46 a une épaisseur d'environ 150 mm. Lorsqu'aucune tension n'est appliquée, le miroir électrochrome a une réflectance approximativement de 68% et paraît doré clair, 30 alors que l'application d'une tension de 1,5 volts entre les électrodes 43 et 44 provoque le passage de la couleur de la surface dumiroir vers le bleu foncé en 1 seconde et la diminution de la réflectance du miroir électrochrome à approximativement 9%, minimisant ainsi l'effet d'éblouissement. Ce 35 miroir électrochrome peut être cyclé plus de 200 000 fois. A partir des exemples ci-dessus, il est entendu que la couche réfléchissante de la présente invention peut produire une réflectance appropriée pour le miroir électrochrome de manière à minimiser l'effet d'éblouissement, et a une excellente adhésion au substrat de verre du miroir électrochrome, par comparaison avec des rétroviseurs conventionnels. De 5 plus, la couche réfléchissante selon la présente invention peut conférer une couleur changeante et des propriétés électrochromes au miroir électrochrome. En outre, du fait qu'aucune procédure pour former la couche de base 27 et/ou la couche protectrice 28 décrites dans la figure 1 n'est 10 critique, le miroir électrochrome de la présente invention peut être produit aisément. Bien que l'invention ait été décrite en termes de ce qui est considéré actuellement comme étant les modes de réalisation les plus pratiques et préférés, il est entendu 15 que l'invention ne doit pas être limitée aux modes de réalisations décrits. Au contraire, le but est de couvrir diverses modifications et dispositions similaires incluses dans l'esprit et la portée des revendications annexées qui doivent être accordées avec l'interprétation la plus large de 20 manière à inclure toutes les modifications et structures similaires. Revendications 1. Miroir électrochrome pour produire un changement de couleur en réponse à une tension qui lui est appliquée, comprenant: - un premier substrat capable de transmettre la lumière; - un second substrat placé de manière substantiellement parallèle audit premier substrat, et séparé dudit premier substrat par un vide prédéterminé pour former un espace entre eux; - une première et une seconde électrodes placées respectivement sur les faces opposées des premier et second substrats en regard de l'espace, pour produire une tension, la première électrode étant capable de transmettre la lumière; - une composition électrochrome placée dans ledit espace entre lesdits premier et second substrats pour effectuer un changement de couleur en réponse à ladite tension; et - une couche réfléchissante constituée par un alliage aluminium-titane (Al/Ti) et placée sur ledit second 20 substrat pour réfléchir partiellement la lumière entrant par l'arrière du premier substrat dans le premier substrat. 2. Miroir électrochrome selon la revendication 1, dans lequel lesdites première et seconde électrodes sont 25 constituées par un oxyde d'indium et d'étain (ITO). 3. Miroir électrochrome selon la revendication 1, dans lequel ladite couche réfléchissante est placée sur ledit second substrat à l'opposé de ladite seconde électrode. 4. Miroir électrochrome selon la revendication 3, qui 30 comprend en outre une couche intermédiaire entre ledit second substrat et ladite couche réfléchissante pour coopérer avec ladite couche réfléchissante pour produire une couleur différente de celle qui résulte de la seule couche réfléchissante. 5. Miroir électrochrome selon la revendication 4, dans lequel ladite couche intermédiaire est constituée par un oxyde d'indium et d'étain (ITO). 6. Miroir électrochrome selon la revendication 1, dans lequel ladite couche réfléchissante est placée entre ledit second substrat et ladite seconde électrode. 7. Miroir électrochrome pour produire un changement de 5 couleur en réponse à une tension qui lui est appliquée, comprenant: - un premier substrat capable de transmettre la lumière; - un second substrat placé de manière substantiellement parallèle audit premier substrat, et séparé dudit premier 10 substrat par un vide prédéterminé pour former un espace entre eux; - une première et une seconde électrodes placées respectivement sur les faces opposées des premier et second substrats en regard de l'espace, pour produire une 15 tension, la première électrode étant capable de transmettre la lumière; - une composition électrochrome placée dans ledit espace entre lesdits premier et second substrats pour effectuer un changement de couleur en réponse à ladite tension; et 20 - une couche composite réfléchissante placée sur ledit second substrat pour réfléchir partiellement la lumière entrant par l'arrière du premier substrat dans le premier substrat, ladite couche composite étant constituée par une couche d'oxyde d'indium et d'étain (ITO) et par une couche 25 à réflectivité élevée. 8. Miroir électrochrome selon la revendication 7, dans lequel la couche à réflectivité élevée est constituée par un matériau choisi dans le groupe constituée par le chrome (Cr), un alliage aluminium-titane (Al/Ti) et l'argent. 9. Miroir électrochrome selon la revendication 7, dans lequel ladite couche composite réfléchissante est placée sur ledit second substrat à l'opposé de ladite seconde électrode. 10. Miroir électrochrome selon la revendication 9, dans lequel ladite couche d'indium et d'étain (ITO) de ladite 35 couche composite réfléchissante est placée entre ledit second substrat et ladite couche à réflectivité élevée. 11. Miroir électrochrome pour produire un changement de couleur en réponse à une tension qui lui est appliquée, comprenant: - un premier substrat capable de transmettre la lumière; - un second substrat placé de manière substantiellement parallèle audit premier substrat, et séparé dudit premier substrat par un vide prédéterminé pour former un espace entre eux; - une électrode capable de transmettre la lumière, placée 10 sur ledit premier substrat, face à l'espace, - une électrode composite constituée par une couche d'oxyde d'indium et d'étain (ITO) et par une couche à réflectivité élevée, placée sur ledit second substrat face à l'espace pour coopérer avec l'électrode capable de transmettre la 15 lumière en vue de produire une tension; et - une composition électrochrome placée dans ledit espace entre ladite électrode capable de transmettre la lumière et ladite électrode composite pour effectuer un changement de couleur en réponse à ladite tension. 12. Miroir électrochrome selon la revendication 11, dans lequel la couche à réflectivité élevée est constituée par un matériau choisi dans le groupe constitué par le chrome (Cr), un alliage aluminium-titane (Al/Ti) et l'argent (Ag). 13. Miroir électrochrome selon la revendication 12, 25 dans lequel ladite couche à réflectivité élevée est placée entre ledit second substrat et ladite couche d'oxyde d'indium et d'étain (ITO) de ladite électrode composite réfléchissante. 14. Couche réfléchissante pour un miroir électrochrome 30 pour réfléchir partiellement la lumière incidente à partir d'une image, comprenant une couche d'alliage d'aluminium (Al/Ti). 15. Couche réfléchissante selon la revendication 14, comprenant en outre un oxyde d'indium et d'étain (ITO) lié à 35 la couche d'alliage d'aluminium-titane (Al/Ti). 16. Couche réfléchissante pour un miroir électrochrome pour réfléchir partiellement la lumière incidente à partir d'une image, comprenant une couche d'oxyde d'indium et d'étain (ITO) et une couche à réflectivité élevée immédiatement adjacentes. 17. Couche réfléchissante selon la revendication 16, dans laquelle la couche à réflectivité élevée est constituée 5 par un matériau choisi dans le groupe constitué par le chrome (Cr), un alliage aluminium-titane (Al/Ti) et l'argent (Ag).